(57)【要約】【課題】基板と化粧シートとの密着性に優れたものとし、貼り付け不良等の問題の発生を防止しつつ、効率よく化粧ボードを製造することができる化粧ボード製造用の治具を提供すること、基板と化粧シートとの密着性に優れたものとし、貼り付け不良等の問題の発生を防止しつつ、効率よく化粧ボードを製造することができる化粧ボードの製造方法を提供すること、また、基板と化粧シートとの密着性に優れたものとし、貼り付け不良等の問題の発生が効果的に防止された化粧ボードを提供すること。【解決手段】本発明の治具は、基板と、化粧シートとを備える化粧ボードの製造に用いる治具であって、前記化粧シートを押圧する押圧部と、熱源とを備え、前記押圧部が、前記化粧シートに対向する側に向かって、所定曲率半径で湾曲している湾曲部を有するものであることを特徴とする。【選択図】なし【特許請求の範囲】
【請求項１】
基板と、化粧シートとを備える化粧ボードの製造に用いる治具であって、
前記化粧シートを押圧する押圧部と、
熱源とを備え、
前記押圧部が、前記化粧シートに対向する側に向かって、所定曲率半径で湾曲している湾曲部を有するものであることを特徴とする治具。
【請求項２】
前記基板は、角部が所定の曲率半径を有するものである請求項１に記載の治具。
【請求項３】
前記湾曲部の曲率半径は、前記基板の前記角部の曲率半径よりも大きいものである請求項２に記載の治具。
【請求項４】
前記基板の前記角部の曲率半径をＲ０［ｍｍ］、治具の前記湾曲部の曲率半径をＲ１［ｍｍ］としたとき、１．０≦Ｒ１−Ｒ０≦６．０の関係を満足する請求項２または３に記載の治具。
【請求項５】
前記基板の前記角部の曲率半径は、０．３ｍｍ以上５．０ｍｍ以下である請求項２ないし４のいずれか１項に記載の治具。
【請求項６】
前記湾曲部の曲率半径は、２．０ｍｍ以上１０ｍｍ以下である請求項１ないし５のいずれか１項に記載の治具。
【請求項７】
前記押圧部の長さが１００ｍｍ以上６００ｍｍ以下である請求項１ないし６のいずれか１項に記載の治具。
【請求項８】
基板と化粧シートとを備えた化粧ボードの製造方法であって、
前記化粧シートを前記基板に重ね合わせた状態で、治具を用いて、加熱しつつ押圧することにより、前記基板と前記化粧シートとを接合する工程を有し、
前記治具は、前記化粧シートの前記基板に対向する面とは反対の面側から、前記化粧シートを押圧する押圧部と、熱源とを備え、かつ、前記押圧部が、前記化粧シートに対向する側に向かって、所定曲率半径で湾曲している湾曲部を有するものであることを特徴とする化粧ボードの製造方法。
【請求項９】
前記治具による加熱温度が６０℃以上２３０℃以下である請求項８に記載の化粧ボードの製造方法。
【請求項１０】
前記治具の長さをＬ１［ｍ］、前記治具が設置される前記基板の辺の長さをＬ２［ｍ］としたとき、０．１≦Ｌ１／Ｌ２≦１．１の関係を満足する請求項８または９に記載の化粧ボードの製造方法。
【請求項１１】
前記化粧シートは、メラミン樹脂を含むメラミン化粧シートである請求項８ないし１０のいずれか１項に記載の化粧ボードの製造方法。
【請求項１２】
前記化粧シートは、ガラスクロスを含む芯材層を有するものである請求項８ないし１１のいずれか１項に記載の化粧ボードの製造方法。
【請求項１３】
請求項８ないし１２のいずれか１項に記載の方法を用いて製造されたことを特徴とする化粧ボード。
【発明の詳細な説明】
【技術分野】
【０００１】
本発明は、治具、化粧ボードの製造方法および化粧ボードに関するものである。
【背景技術】
【０００２】
例えば、ビル、ホテル、マンションのロビーや、会議室、オフィス等の壁面には、見栄えの良い住空間を演出する目的等で、化粧ボードを取り付けることが行われている。
【０００３】
このような目的で用いられる化粧ボードは、一般に、基板に化粧シートを貼り付けた構成を有している（例えば、特許文献１参照）。
【０００４】
しかしながら、従来においては、基板と化粧シートとの密着性を確実に優れたものとすることができないという問題があった。特に、基板の端面付近では、浮き等が生じやすいという問題があった。
【先行技術文献】
【特許文献】
【０００５】
【特許文献１】特開２０１０−２３４７６６号公報
【発明の概要】
【発明が解決しようとする課題】
【０００６】
本発明の目的は、基板と化粧シートとの密着性に優れたものとし、貼り付け不良等の問題の発生を防止しつつ、効率よく化粧ボードを製造することができる化粧ボード製造用の治具を提供すること、基板と化粧シートとの密着性に優れたものとし、貼り付け不良等の問題の発生を防止しつつ、効率よく化粧ボードを製造することができる化粧ボードの製造方法を提供すること、また、基板と化粧シートとの密着性に優れたものとし、貼り付け不良等の問題の発生が効果的に防止された化粧ボードを提供することにある。
【課題を解決するための手段】
【０００７】
このような目的は、下記（１）〜（１３）の本発明により達成される。
（１）  基板と、化粧シートとを備える化粧ボードの製造に用いる治具であって、
前記化粧シートを押圧する押圧部と、
熱源とを備え、
前記押圧部が、前記化粧シートに対向する側に向かって、所定曲率半径で湾曲している湾曲部を有するものであることを特徴とする治具。
【０００８】
（２）  前記基板は、角部が所定の曲率半径を有するものである上記（１）に記載の治具。
【０００９】
（３）  前記湾曲部の曲率半径は、前記基板の前記角部の曲率半径よりも大きいものである上記（２）に記載の治具。
【００１０】
（４）  前記基板の前記角部の曲率半径をＲ０［ｍｍ］、治具の前記湾曲部の曲率半径をＲ１［ｍｍ］としたとき、１．０≦Ｒ１−Ｒ０≦６．０の関係を満足する上記（２）または（３）に記載の治具。
【００１１】
（５）  前記基板の前記角部の曲率半径は、０．３ｍｍ以上５．０ｍｍ以下である上記（２）ないし（４）のいずれかに記載の治具。
【００１２】
（６）  前記湾曲部の曲率半径は、２．０ｍｍ以上１０ｍｍ以下である上記（１）ないし（５）のいずれかに記載の治具。
【００１３】
（７）  前記押圧部の長さが１００ｍｍ以上６００ｍｍ以下である上記（１）ないし（６）のいずれかに記載の治具。
【００１４】
（８）  基板と化粧シートとを備えた化粧ボードの製造方法であって、
前記化粧シートを前記基板に重ね合わせた状態で、治具を用いて、加熱しつつ押圧することにより、前記基板と前記化粧シートとを接合する工程を有し、
前記治具は、前記化粧シートの前記基板に対向する面とは反対の面側から、前記化粧シートを押圧する押圧部と、熱源とを備え、かつ、前記押圧部が、前記化粧シートに対向する側に向かって、所定曲率半径で湾曲している湾曲部を有するものであることを特徴とする化粧ボードの製造方法。
【００１５】
（９）  前記治具による加熱温度が６０℃以上２３０℃以下である上記（８）に記載の化粧ボードの製造方法。
【００１６】
（１０）  前記治具の長さをＬ１［ｍ］、前記治具が設置される前記基板の辺の長さをＬ２［ｍ］としたとき、０．１≦Ｌ１／Ｌ２≦１．１の関係を満足する上記（８）または（９）に記載の化粧ボードの製造方法。
【００１７】
（１１）  前記化粧シートは、メラミン樹脂を含むメラミン化粧シートである上記（８）ないし（１０）のいずれかに記載の化粧ボードの製造方法。
【００１８】
（１２）  前記化粧シートは、ガラスクロスを含む芯材層を有するものである上記（８）ないし（１１）のいずれかに記載の化粧ボードの製造方法。
【００１９】
（１３）  上記（８）ないし（１２）のいずれかに記載の方法を用いて製造されたことを特徴とする化粧ボード。
【発明の効果】
【００２０】
本発明によれば、基板と化粧シートとの密着性に優れたものとし、貼り付け不良等の問題の発生を防止しつつ、効率よく化粧ボードを製造することができる化粧ボード製造用の治具を提供すること、基板と化粧シートとの密着性に優れたものとし、貼り付け不良等の問題の発生を防止しつつ、効率よく化粧ボードを製造することができる化粧ボードの製造方法を提供すること、また、基板と化粧シートとの密着性に優れたものとし、貼り付け不良等の問題の発生が効果的に防止された化粧ボードを提供することができる。
【図面の簡単な説明】
【００２１】
【図１】本発明の化粧ボードの好適な実施形態を模式的に示す断面図である。
【図２】本発明の化粧ボードの製造方法の好適な実施形態を模式的に示す平面図である。
【図３】本発明の治具の好適な実施形態を示す斜視図である。
【図４】化粧シートの構成の一例を模式的に示す断面図である。
【図５】化粧シートの製造方法の一例を説明する図である。
【図６】化粧シートの構成の他の一例を模式的に示す断面図である。
【図７】化粧シートの構成の他の一例を模式的に示す断面図である。
【発明を実施するための形態】
【００２２】
以下、本発明の治具、化粧ボードの製造方法および化粧ボードについて、添付図面に示す好適な実施形態に基づいて詳細に説明する。
【００２３】
＜＜化粧ボード＞＞
まず、本発明の化粧ボードの好適な実施形態について説明する。
【００２４】
化粧ボードは、ビル、ホテル、マンションのロビーや、会議室、オフィス等の壁面に取り付けることで、空間の見栄えを向上させることができるものである。
【００２５】
図１は、本発明の化粧ボードの好適な実施形態を模式的に示す断面図である。
化粧ボード１００は、後の詳述する本発明の製造方法を用いて製造されたものである。
【００２６】
図１に示すように、化粧ボード１００は、基板１０と、化粧シート２０と、接着剤層３０とを有している。
【００２７】
＜基板＞
基板（基材）１０は、化粧シート２０を支持する機能を有するとともに、化粧ボード１００全体の剛性に寄与する部材である。
【００２８】
基板１０としては、その材質は特に限定されず、例えば、杉、檜、樫、ラワン、チーク等からなる木材単板、合板、集成材、単板積層材（ＬＶＬ）、配向性ボード（ＯＳＢ）、パーチクルボード、中密度繊維板（ＭＤＦ）、硬質繊維板（ＨＤＦ）等の木質材料系基板、アルミニウム、鋼鉄、真鍮、ステンレス鋼等の金属材料系基板、大理石、花崗岩等の天然石材、石膏板、珪酸カルシウム板、セメント板、コンクリート板等の無機材料系基板、繊維強化プラスチック（ＦＲＰ）等の合成樹脂材料系基板等を用いることができる。
【００２９】
基板１０の厚さ（平均厚さ）は、３ｍｍ以上３０ｍｍ以下であるのが好ましく、５ｍｍ以上１２ｍｍ以下であるのがより好ましい。
基板１０の大きさ・形状は、壁面のデザイン等によって適宜変更することができる。
【００３０】
基板１０は、角部に面取り加工等により、所定の曲率半径を有するものであってもよい。
これにより、化粧ボード１００の意匠性をより高いものとすることができる。
【００３１】
基板１０の角部の曲率半径は、０．３ｍｍ以上５．０ｍｍ以下であるのが好ましく、１．０ｍｍ以上３．０ｍｍ以下であるのがより好ましい。
これにより、化粧ボード１００の意匠性をさらに高いものとすることができる。
【００３２】
また、このように、基板の角部の曲率半径が比較的小さいものである場合、従来においては、基板と化粧シートとの密着性を確実に優れたものとすることが困難であり、化粧シートの浮き等の貼り付け不良（接合不良）を生じやすいという問題があったが、本発明においては、基板の角部の曲率半径がこのように比較的小さいものであっても、前記のような問題の発生を確実に防止することができる。すなわち、基板の角部の曲率半径が前記範囲内の値であると、本発明の効果がより顕著に発揮される。
【００３３】
＜化粧シート＞
化粧シート２０は、基板１０の主面上に配されている。
【００３４】
特に、図示の構成では、化粧シート２０は、基板１０の角部を跨ぐようにして、基板１０の主面および側面を被覆している。
これにより、化粧ボード１００の審美性は特に優れたものとなる。
【００３５】
また、従来においては、基板の角部を跨ぐようにして、化粧シートを配した場合、基板と化粧シートとの密着性を確実に優れたものとすることが困難であるという問題がより顕著に発生していたが、本発明では、このような鋼製であっても、基板と化粧シートとの密着性に優れ、化粧シートの浮き等の貼り付け不良（接合不良）が確実に防止されているため、長期間にわたって安定的に優れた審美性を発揮することができる。
化粧シート２０には、例えば、木目等の模様（パターン）が施されている。
【００３６】
化粧シート２０は、化粧ボード１００全体としての審美性の向上に寄与するものである。
【００３７】
基板１０の主面上に配された化粧シート２０は、接着剤層３０を介して、基板１０と接合されている。
化粧シート２０については、後に詳細に説明する。
【００３８】
＜接着剤層＞
接着剤層３０は、主として、接着剤で構成されている。この接着剤としては、例えば、ゴム系接着剤、アクリル系接着剤、シリコーン系接着剤等が挙げることができる。
【００３９】
アクリル系接着剤としては、接着性を与える低Ｔｇの主モノマー成分、接着性や凝集力を与える高Ｔｇのコモノマー成分、架橋や接着性改良のための官能基含有モノマー成分を主とする重合体または共重合体よりなる。
【００４０】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステル等を挙げることができる。
【００４１】
コモノマー成分としては、例えば、アクリル酸メチル、メタクリル酸メチル、メタクリル酸エチル、酢酸ビニル、スチレン、アクリロニトリル等を挙げることができる。
【００４２】
官能基含有モノマー成分としては、例えば、アクリル酸、メタクリル酸、マレイン酸、イタコン酸等のカルボキシル基含有モノマーや、２−ヒドロキシエチル（メタ）アクリレ−ト、２−ヒドロキシプロピル（メタ）アクリレ−ト、Ｎ−メチロールアクリルアミド等のヒドロキシル基含有モノマー、アクリルアミド、メタクリルアミド、グリシジルメタクリレート等を挙げることができる。
【００４３】
また、ゴム系接着剤としては、例えば、天然ゴム系、イソプレンゴム系、スチレン−ブタジエン系、再生ゴム系、ポリイソブチレン系のものや、スチレン−イソプレン−スチレン、スチレン−ブタジエン−スチレン等のゴムを含むブロック共重合体を主とするもの等を挙げることができる。
【００４４】
また、シリコーン系接着剤としては、例えば、ジメチルシロキサン系、ジフェニルシロキサン系のもの等を挙げることができる。
【００４５】
以上のような接着剤は、非架橋型、架橋型のいずれのものも使用可能である。後者の場合、必要に応じ、架橋剤を添加することができる。架橋剤としては、例えば、エポキシ系化合物、イソシアナート系化合物、金属キレート化合物、金属アルコキシド、金属塩、アミン化合物、ヒドラジン化合物、アルデヒド系化合物等を挙げることができる。
このような接着剤は、有機溶剤系、エマルション系のいずれでもよい。
【００４６】
また、接着剤層３０には、例えば、可塑剤、接着付与剤、増粘剤、充填剤、老化防止剤、防腐剤、防カビ剤、染料、顔料等の各種添加剤が必要に応じ添加されていてもよい。
【００４７】
接着剤層３０の厚さ（平均厚さ）は、１０μｍ以上３００μｍ以下であるのが好ましく、２０μｍ以上２００μｍ以下であるのがより好ましい。
【００４８】
接着剤層３０は、例えば、製造時において、液状をなす材料を用いて形成されたものであってもよいし、テープ状（シート状）をなすもの（いわゆる両面テープ）を用いて形成されたものであってもよい。
【００４９】
＜＜化粧ボードの製造方法、治具＞＞
次に、本発明の化粧ボードの製造方法および本発明の治具について説明する。
【００５０】
図２は、本発明の化粧ボードの製造方法の好適な実施形態を模式的に示す平面図、図３は、本発明の治具の好適な実施形態を示す斜視図である。
【００５１】
本実施形態の化粧ボードの製造方法は、基板１０を用意する基板用意工程（１ａ）と、基板１０上に化粧シート２０を配置（載置）する化粧シート配置工程（１ｂ）と、治具４０を用いて、化粧シート２０を基板１０に接合する接合工程（１ｃ、１ｄ）とを有している。
【００５２】
＜基板用意工程＞
まず、基板１０を用意する（１ａ）。
【００５３】
本工程において、基板１０は、化粧シート２０が接合されるべき主面を上側に向けて配置するのが好ましい。
これにより、後の工程における作業性を特に優れたものとすることができる。
基板１０は、前述したような条件を満足するものであるのが好ましい。
【００５４】
＜化粧シート配置工程＞
次に、基板１０上に化粧シート２０を配置（載置）する（１ｂ）。
【００５５】
本工程では、化粧シート２０を、基板１０の主面（化粧シート２０が接合されるべき主面）の少なくとも一部と接触するように、配置するのが好ましい。
これにより、後の工程における作業性を特に優れたものとすることができる。
【００５６】
また、図示の構成では、化粧シート２０として、基板１０に対向する面に接着剤層３０が設けられたものを用いている。
【００５７】
このように、化粧シート２０に予め接着剤層３０を設けておくことにより、接着剤層３０の厚みの不本意なばらつきを効果的に防止することができる。
【００５８】
また、化粧ボード１００を製造する施工現場等において、基板１０等に接着剤層３０を形成する必要がないため、化粧ボード１００の生産性を特に優れたものとすることができる。
本工程では、必要に応じて、化粧シート２０が有する模様の位置合わせを行う。
【００５９】
＜接合工程＞
次に、治具４０を用いて、化粧シート２０を基板１０に接合する（１ｃ、１ｄ）。
これにより、目的とする化粧ボード１００が得られる（１ｅ）。
【００６０】
治具４０は、化粧シート２０を押圧する押圧部４１と押圧部４１を加熱する熱源（図示せず）と、把持部４３とを有している。
【００６１】
押圧部４１で化粧シート２０を押圧することにより、接着剤層３０を介して、基板１０と化粧シート２０とを密着されることができる。
また、押圧部４１は、湾曲部４２を有するものである。
【００６２】
湾曲部４２を有することにより、基板１０の縁部付近における基板１０と化粧シート２０との密着性を高めることができ、化粧シート２０の浮き等の貼り付け不良（接合不良）を確実に防止することができる。その結果、化粧ボード１００の審美性を確実に優れたものとすることができる。また、基板１０と化粧シート２０との接合を効率よく行うことができるため、化粧ボード１００の生産性を優れたものとすることができる。特に、基板１０の角部の曲率半径が小さいものであっても、前記のような効果が確実に得られる。
【００６３】
また、治具４０は、押圧部４１を加熱する熱源を備えるものであるため、本工程において、押圧部４１を加熱することができ、また、この押圧部４１により化粧シート２０、接着剤層３０を加熱することができる。
【００６４】
これにより、基板１０と化粧シート２０との密着性を特に優れたものとすることができる。
【００６５】
また、熱源により加熱された湾曲部４２が、化粧シート２０を加熱するように構成されているため、化粧シート２０の曲げを円滑に行うことができるとともに、化粧シート２０の曲げの際に、曲げ部にひび割れ等の欠陥が生じることを効果的に防止することができる。
【００６６】
治具４０が把持部４３を有するものであることにより、治具４０の取り扱いが容易となり、微妙な押圧力の調整等を好適に行うことができる。
【００６７】
基板１０の長さ（図２における紙面奥行き方向の長さ）が、治具４０の湾曲部４２の長さ（図２における紙面奥行き方向の長さ）よりも大きい場合、湾曲部４２で化粧シート２０を押圧しつつ、治具４０を前記長さ方向に移動させることにより効率よく本工程を行うことができる。
【００６８】
また、図示のように、化粧シート２０が、基板１０の複数の辺に設けられた角部を跨ぐものである場合、基板１０に対する治具４０の向きを変更することにより、これらの部位全体において、基板１０と化粧シート２０とを好適に接合することができる。
【００６９】
図示の構成では、化粧シート２０のうち基板１０に接合される部位全体を、押圧部４１で押圧しているが、押圧部４１は化粧シート２０のうち少なくとも一部を押圧するものであればよい。例えば、基板１０の幅（図２中の横方向の長さ）が治具の幅（図２中の横方向の長さ）に比べて大きいものである場合（例えば、図２の１ｃ、１ｄに示すように治具４０を向きを変更した場合に、押圧部４１で押圧できない領域が存在する場合）、化粧シート２０は、治具４０を用いないで、スキージーやロールプレス等を用いた方法により押圧される領域を有していてもよい。
【００７０】
湾曲部４２は、軸（湾曲中心軸）Ａを中心に所定の曲率で湾曲している。
湾曲部４２の曲率半径は、基板１０の角部の曲率半径よりも大きいものであるのが好ましい。
【００７１】
これにより、基板１０の角部付近における化粧シート２０の接合をより容易に行うことができ、化粧ボード１００の生産性を特に優れたものとすることができるとともに、化粧シート２０の浮き等の貼り付け不良（接合不良）をより確実に防止することができる。
【００７２】
湾曲部４２の曲率半径は、２．０ｍｍ以上１０ｍｍ以下であるのが好ましく、３．０ｍｍ以上７．０ｍｍ以下であるのがより好ましい。
【００７３】
湾曲部４２の曲率半径が前記範囲内の値であると、基板１０の角部付近における化粧シート２０の接合をより容易に行うことができ、化粧ボード１００の生産性を特に優れたものとすることができるとともに、化粧シート２０の浮き等の貼り付け不良（接合不良）をより確実に防止することができる。
【００７４】
基板１０の角部の曲率半径をＲ０［ｍｍ］、湾曲部４２の曲率半径をＲ１［ｍｍ］としたとき、１．０≦Ｒ１−Ｒ０≦６．０の関係を満足するのが好ましく、２．０≦Ｒ１−Ｒ０≦５．０の関係を満足するのがより好ましい。
【００７５】
このような関係を満足することにより、基板１０の角部付近における化粧シート２０の接合をより容易に行うことができ、化粧ボード１００の生産性を特に優れたものとすることができるとともに、化粧シート２０の浮き等の貼り付け不良（接合不良）をより確実に防止することができる。
【００７６】
治具４０による加熱温度は、６０℃以上２３０℃以下であるのが好ましく、１１０℃以上２００℃以下であるのがより好ましい。
【００７７】
加熱温度が前記範囲内の値であると、化粧シート２０等の構成材料の変性、劣化等を防止しつつ、基板１０と化粧シート２０との接合強度をより確実に優れたものとすることができる。特に、基板１０の角部周辺における化粧シート２０との密着性をより確実に優れたものとすることができる。また、化粧シート２０の浮き等の貼り付け不良や、曲げ部におけるひび割れ等の欠陥の発生をより効果的に防止することができる。
【００７８】
押圧部４１の長さ（図２における紙面奥行き方向の長さ。軸Ａの方向の長さ。）は、１００ｍｍ以上６００ｍｍ以下であるのが好ましく、１５０ｍｍ以上５００ｍｍ以下であるのがより好ましい。
【００７９】
これにより、押圧部４１より押圧される範囲を広いものとしつつ、押圧部４１より押圧される部位に加わる圧力（押圧力）を十分に高いものとすることができる。その結果、接合不良の発生をより確実に防止しつつ、化粧ボード１００の生産性を特に優れたものとすることができる。
【００８０】
治具４０の長さ（図２における紙面奥行き方向の長さ。軸Ａの方向の長さ。）をＬ１［ｍ］、治具４０が設置される基板１０の辺の長さ（図２における紙面奥行き方向の長さ。軸Ａの方向の長さ。）をＬ２［ｍ］としたとき、０．１≦Ｌ１／Ｌ２≦１．１の関係を満足するのが好ましく、０．２≦Ｌ１／Ｌ２≦１．０の関係を満足するのがより好ましい。
【００８１】
このような関係を満足することにより、押圧部４１より押圧される範囲を広いものとしつつ、押圧部４１より押圧される部位に加わる圧力（押圧力）を十分に高いものとすることができる。その結果、接合不良の発生をより確実に防止しつつ、化粧ボード１００の生産性を特に優れたものとすることができる。
【００８２】
＜＜化粧シート＞＞
次に、化粧ボード１００を構成する化粧シート２０について、添付図面を参照しつつ詳細に説明する。
【００８３】
化粧シート２０は、化粧ボードの意匠性の向上の機能を有するものである。
化粧シート２０としては、例えば、難燃性または不燃性の観点から、メラミン樹脂を含む材料で構成されたメラミン化粧シート、ポリ塩化ビニルを含む材料で構成された塩化ビニル化粧シート等が挙げられるが、特にメラミン化粧シートが好ましい。
【００８４】
メラミン化粧シートは、一般に、適度な弾性、剛性を有し、取扱い性（取り扱いのしやすさ）に優れている。また、メラミン樹脂は、適度な表面硬度を有し、耐傷性、防汚性（汚れの付着のしにくさ）に優れるものであるため、化粧ボード１００の審美性、耐久性の観点からも好ましい。
【００８５】
また、メラミン化粧板は、前記のような優れた特徴がある一方で、曲げ加工を行おうとした際に、曲げ部にひび割れ等の欠陥が生じやすいものであった。これに対し、本発明では、メラミン化粧板を用いた場合、このような問題の発生を十分に防止しつつ、前述したようなメラミン化粧板を用いることによる利益が得られる。
【００８６】
以下の説明では、化粧シート２０が、メラミン樹脂を含む材料で構成されたメラミン化粧シートである場合について中心的に説明する。
【００８７】
なお、本明細書において、メラミン化粧シートとは、一般に、色や柄を印刷した化粧紙に、メラミン樹脂を含浸したものをいう。
【００８８】
図４は、化粧シートの構成の一例を模式的に示す断面図、図５は、化粧シートの製造方法の一例を説明する図、図６は、化粧シートの構成の他の一例を模式的に示す断面図、図７は、化粧シートの構成の他の一例を模式的に示す断面図である。
【００８９】
本実施形態に係る化粧シート２０は、図４に示すように、表面層２５と芯材層２６とが積層された構造を有するものあり、表面層２５は、意匠面となる第１の面側２５１にメラミン樹脂を含有する樹脂を担持し、芯材層２６と接する第２の面側２５２に熱可塑性エマルジョン樹脂の固形分を担持する表面層基材からなる表面層材料で構成され、芯材層２６は、ガラスクロスまたはガラスクロスを基材とするプリプレグからなる芯材層材料で構成されている。
【００９０】
このような化粧シート２０は、例えば、図５に示すように、表面層材料２５Ａと芯材層材料２６Ａとを重ね合わせ、これを加熱加圧成型して積層することにより得られる。
【００９１】
以下、各層について詳細に説明する。
＜表面層＞
表面層２５は、表面層材料２５Ａで構成されている。
【００９２】
この表面層材料２５Ａは、化粧シート２０の意匠面（露出される側の面）側に配置されている。この表面層材料２５Ａは、意匠面となる第１の面側２５１にメラミン樹脂を含有する樹脂を担持し、芯材層２６と接する第２の面側２５２に熱可塑性エマルジョン樹脂の固形分を担持する表面層基材からなるものである。
【００９３】
なお、本明細書中において、表面層基材が樹脂を担持するとは、樹脂が基材（担体）の表面に付着し、または、基材内部の空隙部に含浸され、表面層材料の成型後に担持させた樹脂の性能を発現することを可能にする状態であることを意味する。なお、樹脂は、基材の表面および基材の内部に均一に分布していなくてもよい。
【００９４】
表面層基材は、第１の面側２５１に意匠面が形成されたシート状の基材である。表面層基材の材質は特に限定されず、例えば、パルプ、リンター、合成繊維、ガラス繊維等を用いることができる。また、必要に応じて、酸化チタンなどの顔料を含有する酸化チタン含有化粧紙などを用いることができる。
【００９５】
表面層基材の坪量は、特に限定されないが、４０ｇ／ｍ２以上１５０ｇ／ｍ２以下であることが好ましい。
【００９６】
坪量が前記下限値未満であると、樹脂含浸工程での切れ、しわの問題から、塗工処理が困難であり、さらに第１の面と第２の面それぞれに担持させる樹脂含浸量を調整することも困難である。一方、坪量が前記上限値を超えると、表面層基材が担持する樹脂の含浸量にムラが生じ、化粧シート２０の柔軟性を低下させると共に、生産性低下、コスト高の原因となる場合がある。
【００９７】
表面層材料２５Ａは、表面層基材の第１の面側２５１にはメラミン樹脂を含有する樹脂が担持されてなる。
【００９８】
これにより、表面層材料２５Ａの第１の面側２５１の表面、すなわち、化粧シート２０表面に好適な表面硬度を付与することができる。
【００９９】
メラミン樹脂としては、特に限定されず、例えば、メラミンとホルムアルデヒドを中性または弱アルカリ下において反応させて得られるもの等を用いることができる。
【０１００】
メラミンに対するホルムアルデヒドの反応モル比（（ホルムアルデヒドのモル量）／（メラミンのモル量）の値であり、以下、単に「反応モル比」ということがある。）は、特に限定されないが、１．０以上４．０以下であるのが好ましく、１．０以上２．０以下であるのがより好ましく、１．１以上１．８以下であるのがさらに好ましい。
【０１０１】
反応モル比が前記下限値未満であると、未反応成分が増加し保存性低下、コスト高となる場合がある。また、前記上限値を超えると、硬化後の樹脂柔軟性低下が著しくなる場合がある。
【０１０２】
なお、メラミン樹脂としては、１種類が単独で含まれるものを用いることもできるし、反応モル比や重量平均分子量等が異なる２種類以上のメラミン樹脂を混合して含むものを用いることもできる。
【０１０３】
また、メラミン樹脂としては、例えば、住友化学（株）製のメラミン樹脂等、市販のものを用いることもできる。
【０１０４】
メラミン樹脂の重量平均分子量は、特に限定されないが、２００以上５００以下であるのが好ましく、２５０以上３５０以下であるのがより好ましい。
【０１０５】
分子量が前記下限値よりも小さいと、未反応分が多くなり、保存性が低下する場合がある。また、前記上限値よりも大きいと、基材への含浸性が低下する場合がある。
【０１０６】
なお、前記重量平均分子量は、例えば、ＧＰＣ（ゲルパーミエーションクロマトグラフィー、標準物質：ポリスチレン換算）で測定することができる。
【０１０７】
表面層材料２５Ａの第１の面側２５１に担持される樹脂中の上記メラミン樹脂の含有量は、特に限定されないが、８０質量％以上１００質量％以下であるのが好ましく、９５質量％以上１００質量％以下であるのがより好ましい。
メラミン樹脂の含有量が前記下限値未満であると、表面硬度や耐汚染性が低下する。
【０１０８】
メラミン樹脂を含有する樹脂を表面層基材の第１の面側２５１に担持させる方法としては、特に限定されず、例えば、前記樹脂を溶剤に溶解した樹脂ワニスを、例えば、スプレー装置、シャワー装置、キスコーター、コンマコーター等の公知の装置を用いて塗工した後、８０℃以上１３０℃以下の温度で加熱乾燥する方法等が挙げられる。
【０１０９】
なお、加熱乾燥後の樹脂含浸紙には、当該樹脂含浸紙全体の重さを１００質量％としたときに、２質量％以上６質量％以下の揮発分（溶剤）が残存することが好ましい。
【０１１０】
これにより、樹脂含浸紙の取り扱いが容易になり、また、加熱成型時において、第１の面側２５１に担持させたメラミン樹脂の樹脂フローが向上することで化粧シート２０の意匠外観・表面光沢度が良好となる。揮発分が２質量％未満では樹脂含浸紙が割れ易く取り扱いが困難となり、樹脂フローの低下もあり外観形成に支障が生じる。また、揮発分が６％を超えた場合、成型後の乾燥環境下では、化粧シート反り（シートカール）が増大しやすくなり、７．５％以上では化粧シート外観での光沢転写性に揮発分の影響が生じて来る。
【０１１１】
メラミン樹脂を含有する樹脂を溶解する溶剤としては、特に限定されず、例えば、水、メタノール等が挙げられる。中でも水が好ましい。また、悪影響を及ぼさない範囲で貧溶媒を使用しても構わない。前記樹脂ワニスの固形分（溶剤を除く全成分）は、特に限定されないが、前記樹脂ワニスの３０質量％以上７０質量％以下であるのが好ましく、４５質量％以上６０質量％以下であるのがより好ましい。
これにより、樹脂ワニスの基材への含浸性を向上できる。
【０１１２】
表面層材料２５Ａは、表面層基材の意匠面と反対側である第２の面側２５２には、熱可塑性エマルジョン樹脂の固形分が担持されてなる。
【０１１３】
なお、本明細書中おいて、熱可塑性エマルジョン樹脂とは、熱可塑性樹脂を含むが溶剤に分散してエマルジョン状態となったものである。
【０１１４】
また、熱可塑性エマルジョン樹脂の固形分とは、熱可塑性エマルジョン樹脂から溶剤を除いた成分を意味する。
【０１１５】
熱可塑性エマルジョン樹脂の固形分は、エマルジョン樹脂粒子として存在する成分を含み、金属や各種素材との接着特性を有し、化粧シート２０に柔軟性を付与する。したがって、第２の面側２５２には、熱可塑性エマルジョン樹脂の固形分が担持することにより、表面層２５と芯材層２６との接着強度を向上させることができるとともに、化粧シート２０の曲げ加工性を向上させることができる。
【０１１６】
熱可塑性エマルジョン樹脂の固形分には、特に限定されず、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。
【０１１７】
本明細書中において、ウレタンアクリル複合粒子とは、単一粒子内にアクリル樹脂とウレタン樹脂との異相構造を有するものを意味する。
【０１１８】
ウレタン樹脂とアクリル樹脂とは、各々が芯材層２６との接着強度が高いため、ウレタンアクリル複合粒子を用いることで、芯材層２６との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【０１１９】
また、本明細書中において「異相構造」とは、１個の粒子内に異なる種類の樹脂からなる相が複数存在する構造を意味し、例えば、コアシェル構造、局在構造、海島構造等が挙げられる。
【０１２０】
また、前記ウレタンアクリル複合粒子が、表面層材料２５Ａの第１の面側２５１に担持された時の粒子間の配列状態は、特に限定されず、例えば、直鎖構造等が挙げられる。粒子の構造および粒子間の配列状態は、例えば走査型電子顕微鏡（ＳＥＭ）により確認することができる。これらの中でも、前記ウレタンアクリル複合粒子は、アクリル成分をコアとし、ウレタン成分をシェルとするコアシェル構造を有する水性クリヤータイプであることが特に好ましい。
【０１２１】
ウレタンアクリル複合粒子が上記コアシェル構造であると、表面層材料２５Ａの第２の面側２５２に担持させたときに、表面外郭がウレタン組成となるので、表面層材料２５Ａの第２の面側２５２は、ウレタン樹脂およびアクリル樹脂の両方の特性を有しつつ、外郭にウレタン樹脂の特性が付与される。
【０１２２】
なお、本明細書中において「水性クリヤー」とは、樹脂液は水溶性であり水分を飛ばした後の塗膜は非水性で、かつ下地の色柄が明らかに識別出来る程の透明性を持つ樹脂水溶液を意味する。表面層材料２５Ａの第２の面側２５２に担持される樹脂が水性クリヤータイプであることにより、表面層が有する意匠面の色調に及ぼす影響を抑制することができる。
【０１２３】
なお、熱可塑性エマルジョン樹脂の固形分としては、これらの中の１種類が単独で含まれるものを用いることもできるし、異なる２種類以上の熱可塑性樹脂を混合して含むものを用いることもできる。
【０１２４】
また、熱可塑性エマルジョン樹脂の固形分には、上記熱可塑性樹脂のエマルジョン粒子以外にも、必要に応じて少量の増粘剤、浸透促進剤、消泡剤等を含んでいてもよい。
【０１２５】
熱可塑性エマルジョン樹脂の固形分は、平均粒径が３０ｎｍ以上１００ｎｍ以下のエマルジョン樹脂粒子を含むことが好ましく、前記エマルジョン樹脂粒子の平均粒径は、６０ｎｍ以上９０ｎｍ以下であることがより好ましい。
【０１２６】
これにより、表面層基材の繊維間への含浸性が向上し、より表面層基材の内部に含浸させることができるため、表面層２５に良好な柔軟性を付与することができる。
また、熱可塑性エマルジョン樹脂の固形分は、非水溶性であることが好ましい。
【０１２７】
これにより、熱可塑性エマルジョン樹脂の固形分が表面層材料２５Ａの第１の面側２５１へと移行して、第１の面側２５１に担持されているメラミン樹脂と混合して、第１の面側２５１のメラミン樹脂による表面性能を損なうことを防止することができる。
【０１２８】
なお、本明細書において、非水溶性とは、２５℃における水に対する溶解度が、０．５ｇ／１００ｇ水以下のもののことをいう。
【０１２９】
熱可塑性エマルジョン樹脂の固形分を表面層基材の第２の面側２５２に担持させる方法としては、特に限定されず、メラミン樹脂を含有する樹脂を表面層基材の第１の面側２５１に担持させる上述の方法と同様にして行うことができる。つまり、溶剤に溶解されたエマルジョン状態の熱可塑性エマルジョン樹脂を塗工、加熱乾燥する方法等が挙げられる。
【０１３０】
なお、前記加熱乾燥後の樹脂含浸紙には、当該樹脂含浸紙全体の重さを１００質量％としたときに、２質量％以上６質量％以下の揮発分が残存することが好ましい。
【０１３１】
これにより、樹脂含浸紙の取り扱いが容易になり、また加熱成型時において、第１の面側２５１に担持させたメラミン樹脂の樹脂フローが向上することで化粧シート２０の意匠外観・表面光沢度が良好となるからである。
【０１３２】
熱可塑性エマルジョン樹脂に用いられる溶剤としては、特に限定されず、例えば、水等が挙げられる。また、悪影響を及ぼさない範囲で貧溶媒を使用しても構わない。前記熱可塑性エマルジョン樹脂の固形分（溶剤を除く全成分）は、特に限定されないが、前記熱可塑性エマルジョン樹脂の２５質量％以上６０質量％以下であるのが好ましく、３０質量％以上４５質量％以下であるのがより好ましい。
これにより、熱可塑性エマルジョン樹脂の基材への含浸性を向上できる。
【０１３３】
＜芯材層＞
化粧シート２０は、表面層２５の第２の面側２５２に、芯材層２６を積層してなる。
【０１３４】
芯材層２６は、ガラスクロスまたはガラスクロスを基材とするプリプレグからなる芯材層材料２６Ａで構成される。
【０１３５】
これにより、化粧シート２０の耐熱性、不燃性、剛性等を特に優れたものとすることができる。
【０１３６】
ガラスクロスとしては、特に限定されず、例えば、ガラス織布、ガラス不織布等が挙げられ、中でも不燃性、強度の点からガラス織布が好ましい。
【０１３７】
また、ガラスクロスを構成するガラスとしては、例えば、Ｅガラス、Ｃガラス、Ａガラス、Ｓガラス、Ｄガラス、ＮＥガラス、Ｔガラス、Ｈガラス等が挙げられる。これらの中でもＴガラスが好ましい。
これにより、ガラスクロスの熱膨張係数を小さくすることができる。
【０１３８】
ガラスクロスの重量は、特に限定するものではないが、建築基準法第２条第９号の不燃性適合要件である「燃焼後の亀裂・貫通があってはならない」を満たす必要がある場合は、坪量１００ｇ／ｍ２以上とすることが好ましい。また、重量の上限は特に制約を必要としないが、材料コストと加工性の面から坪量２５０ｇ／ｍ２以下が好ましい。
【０１３９】
プリプレグとしては、特に限定されず、例えば、熱可塑性樹脂等を含有する樹脂組成物を上述のガラスクロスに含浸してなるものを用いることができる。
【０１４０】
樹脂組成物としては、表面層２５の第２の面側２５２と芯材層２６との層間接着強度が、化粧シート２０を形成するために十分であれば、特に限定されないが、中でも、熱可塑性樹脂を固形分で１０質量％以上５０質量％以下含有することが好ましく、２０質量％以上３５質量％以下含有することがより好ましい。
【０１４１】
これにより、表面層２５の第２の面側２５２と芯材層２６との層間接着強度を向上させることができる。
【０１４２】
熱可塑性樹脂としては、特に限定されず、例えば、アクリル樹脂、ウレタン樹脂、エチレン酢酸ビニル樹脂、スチレンブタジエンゴム（ＳＢＲ）等が挙げられる。中でも、アクリル樹脂および／またはウレタン樹脂を用いるのが好ましい。
【０１４３】
プリプレグは、従来公知の方法により製造することができ、例えば、上述したガラスクロスと同様のガラスクロスに、樹脂組成物を溶剤に溶解させたワニスを含浸、乾燥させることにより得られる。
【０１４４】
また、芯材層材料２６Ａは、表面層材料２５Ａと接する面側に、さらに熱可塑性エマルジョン樹脂を担持させることで、さらに接着強度を向上させ、高い常温曲げ加工性を達成出来る。なお、芯材層材料２６Ａの表面層材料２５Ａと接する面側に担持させる熱可塑性エマルジョン樹脂の固形分は、柔軟性を付与し、燃焼時の発熱量、ガス有害性に支障なければ特に限定されず、当該熱可塑性エマルジョン樹脂の固形分が含むエマルジョン樹脂粒子の平均粒径は特に限定されず、水溶性でも非水溶性でもよい。
【０１４５】
芯材層２６の厚さ（平均厚さ）は、１００μｍ以上とすることが好ましい。これにより、化粧シート２０に充分な耐熱性、不燃性を付与することができる。また、厚さの上限については、特に限定されないが、厚さが大きいほど化粧シート２０の厚さと重量が増大すると共に、コストも嵩むため、最終的な製品における設計上、許容される範囲で設定することが好ましく、３５０μｍ以下にすることが好ましい。
【０１４６】
化粧シート２０は、上述した表面層材料２５Ａと芯材層材料２６Ａとを、所定の順序で重ね合わせ、これを加熱加圧成型して積層することにより得られる。
【０１４７】
化粧シート２０を加熱加圧成型する条件としては特に限定されないが、一例を挙げると、温度：１３０℃以上１５０℃以下、圧力：２ＭＰａ以上８ＭＰａ以下、時間：３分間以上６０分間以下で実施することができる。
【０１４８】
また、化粧シート２０の成型時に、表面層材料２５Ａの第１の面側に、鏡面仕上げ板を重ねることにより鏡面仕上げとすることができ、エンボス板またはエンボスフィルム等を重ねることにより、エンボス仕上げとすることができる。
【０１４９】
また、化粧シート２０は、全体厚さ（平均厚さ）が０．１ｍｍ以上２ｍｍ以下であるのが好ましく、０．１ｍｍ以上１．２ｍｍ以下であるのがより好ましい。
【０１５０】
なお、化粧ボード１００の製造方法に適用可能な化粧シート２０は、図４および図５に示した形態のものに限定されず、機械的強度等を付与したい場合には、図６に示すように、芯材層の下側にさらに別の芯材層材料を積層して芯材層を２層積層した、表面層２５、芯材層２６、芯材層２７の三層構成とした化粧シート２０を用いることもできる。また、表面層および芯材層以外の別の層を有していてもよく、例えば、図７に示すように、意匠面側の最外層に保護層２８を有していたり、芯材層側の最外層に支持層２９を有していたりする化粧シート２０を用いてもよい。
【０１５１】
保護層２８は、特に限定されず、例えば、坪量１０ｇ／ｍ２以上５０ｇ／ｍ２以下の紙基材に、メラミン樹脂単独、あるいは、メラミン樹脂に、水酸化アルミニウム、水酸化マグネシウム、あるいはシリカから選ばれる無機充填材を含有させた樹脂組成物を含浸させ、これを乾燥することにより得ることができる。
【０１５２】
支持層２９は、特に限定されず、例えば、表面層基材に用いられるものと同様の基材に、表面層材料の第１の面側または第２の面側に用いることができる樹脂を含浸させてなるプリプレグや、金属箔等を用いることができる。
【０１５３】
以上、本発明の好適な実施形態について説明したが、本発明は、これらに限定されるものではなく、本発明の目的を達成できる範囲での変形、改良等は本発明に含まれるものである。
【０１５４】
例えば、前述した実施形態では、化粧シートがメラミン化粧シートである場合に中心的に説明したが、本発明において化粧シートは、メラミン化粧シート以外のものであってもよい。
【０１５５】
また、前述した実施形態では、治具の湾曲部が一定の曲率半径を有するものである場合について中心的に説明したが、湾曲部の曲率半径は、一定でなくてもよい。言い換えると、湾曲部は、複数の湾曲中心軸を有するものであってもよい。
【０１５６】
また、前述した実施形態では、化粧シート側に接着剤層があるものとして説明したが、これに限定されず、基板側に設けられていてもよい。
【０１５７】
また、本発明の化粧ボードの製造方法においては、必要に応じて、前処理工程、中間処理工程、後処理工程を行ってもよい。
【符号の説明】
【０１５８】
１００              ：化粧ボード
１０                ：基板（基材）
２０                ：化粧シート
２５                ：表面層
２５Ａ              ：表面層材料
２５１              ：第１の面側
２５２              ：第２の面側
２６                ：芯材層
２６Ａ              ：芯材層材料
２７                ：芯材層
２８                ：保護層
２９                ：支持層
３０                ：接着剤層
４０                ：治具
４１                ：押圧部
４２                ：湾曲部
４３                ：把持部
Ａ                  ：軸（湾曲中心軸）
【図１】
2015199259.tif 000002
【図２】
2015199259.tif 000003
【図３】
2015199259.tif 000004
【図４】
2015199259.tif 000005
【図５】
2015199259.tif 000006
【図６】
2015199259.tif 000007
【図７】
2015199259.tif 000008